(57)【要約】【課題】製造工程を簡略化することによって優れた生産性を有するディスプレイ用光学フィルタの製造方法を提供する。【解決手段】表面にメッシュ状の金属導電層３０２が形成された長尺状の透明フィルム３０１の走行下に、前記金属導電層３０２上にハードコート層形成用塗工液を間欠塗工することにより、走行方向（矢印ａ）に間欠的に且つ走行方向における両端部に前記金属導電層３０２が帯状に露出するようにハードコート層３０３を形成する工程と、  前記ハードコート層３０３と前記ハードコート層３０３の間に露出している金属導電層３０２とを被覆するように、反射防止層形成用塗工液を連続塗工することにより反射防止層３０４を形成する工程を有するディスプレイ用光学フィルタの製造方法。【選択図】図３
2008197410.tif 000002
【特許請求の範囲】
【請求項１】
表面にメッシュ状の金属導電層が形成された長尺状の透明フィルムの走行下、前記金属導電層上にハードコート層形成用塗工液を間欠塗工することにより、走行方向に間欠的に且つ走行方向における両端部に前記金属導電層が帯状に露出するようにハードコート層を形成する工程と、
前記ハードコート層と前記ハードコート層の間に露出している金属導電層とを被覆するように、反射防止層形成用塗工液を連続塗工することにより反射防止層を形成する工程を有するディスプレイ用光学フィルタの製造方法。
【請求項２】
前記間欠塗工を、ダイコート法を用いて行う請求項１に記載のディスプレイ用光学フィルタの製造方法。
【請求項３】
前記間欠塗工を、前記透明フィルムを１〜１００ｃｍ／秒の速度で走行させながら行う請求項１又は２のいずれか１項に記載のディスプレイ用光学フィルタの製造方法。
【請求項４】
前記ハードコート層形成用塗工液が、２５℃において３〜３５ｍＰａ・ｓの粘度を有する請求項１〜３のいずれか１項に記載のディスプレイ用光学フィルタの製造方法。
【請求項５】
前記ハードコート層形成用塗工液が、紫外線硬化性塗工液である請求項１〜４のいずれか１項に記載のディスプレイ用光学フィルタの製造方法。
【請求項６】
前記ハードコート層形成用塗工液を間欠塗工した後、紫外線を照射する請求項５に記載のディスプレイ用光学フィルタの製造方法。
【請求項７】
前記帯状に露出させた金属導電層の幅を、２〜５０ｍｍとする請求項１〜６のいずれか１項に記載のディスプレイ用光学フィルタの製造方法。
【請求項８】
前記ハードコート層間に露出させた金属導電層の幅を、２〜５０ｍｍとする請求項１〜７のいずれか１項に記載のディスプレイ用光学フィルタの製造方法。
【請求項９】
前記連続塗工を、前記透明フィルムを１〜２００ｃｍ／秒の速度で走行させながら行う請求項１〜８のいずれか１項に記載のディスプレイ用光学フィルタの製造方法。
【請求項１０】
前記反射防止層形成用塗工液が、２５℃において３〜３５ｍＰａ・ｓの粘度を有する請求項１〜９のいずれか１項に記載のディスプレイ用光学フィルタの製造方法。
【請求項１１】
前記反射防止層形成用塗工液が、紫外線硬化性塗工液である請求項１〜１０のいずれか１項に記載のディスプレイ用光学フィルタの製造方法。
【請求項１２】
前記反射防止層形成用塗工液を間欠塗工した後、紫外線を照射する請求項１１に記載のディスプレイ用光学フィルタの製造方法。
【請求項１３】
前記金属導電層が、５〜５０μｍの線幅を有し、開口率が７０〜９５％である請求項１〜１２のいずれか１項に記載のディスプレイ用光学フィルタの製造方法。
【請求項１４】
前記金属導電層の厚さが、前記ハードコート層及び前記反射防止層の合計の厚さよりも薄い請求項１〜１３のいずれか１項に記載のディスプレイ用光学フィルタの製造方法。
【請求項１５】
前記金属導電層の厚さが、０．１〜１０μｍである請求項１〜１４のいずれか１項に記載のディスプレイ用光学フィルタの製造方法。
【請求項１６】
前記金属導電層を被覆する前記反射防止層上に、導電性材料含有粘着剤を塗工する工程をさらに有する請求項１〜１５のいずれか１項に記載のディスプレイ用光学フィルタの製造方法。
【請求項１７】
前記ハードコート層及び前記反射防止層が形成された透明フィルムを裁断した後、前記金属導電層を被覆する前記反射防止層上に、導電性粘着テープを付着する工程をさらに有する請求項１〜１６のいずれか１項に記載のディスプレイ用光学フィルタの製造方法。
【請求項１８】
請求項１〜１６のいずれか１項に記載の方法により形成されたディスプレイ用光学フィルタを巻き取ることにより得られるディスプレイ用光学フィルタロール。
【発明の詳細な説明】
【技術分野】
【０００１】
本発明は、プラズマディスプレイなどのディスプレイの画像表示部に用いられ、電磁波シールド性を有するディスプレイ用光学フィルタの製造方法、前記製造方法により製造されたディスプレイ用光学フィルタを用いたディスプレイ用光学フィルタロールに関する。
【背景技術】
【０００２】
液晶ディスプレイ（ＬＣＤ）、プラズマディスプレイ（ＰＤＰ）、ＥＬディスプレイ等のフラットパネルディスプレイ（ＦＰＤ）及びＣＲＴディスプレイなどの電子ディスプレイが、表示装置として広く普及している。
【０００３】
近年、このような表示装置や通信機器等の普及にともない、これらから発生する電磁波によりもたらされる人体への影響が懸念されている。また、携帯電話等の電磁波により精密機器の誤作動などを起こす場合もあり、電磁波は問題視されている。そこで、電子ディスプレイ用フィルタとして、電磁波シールド性および光透過性を有するディスプレイ用光学フィルタが開発され、実用に供されている。
【０００４】
このディスプレイ用光学フィルタでは、光透過性と電磁波シールド性を両立することが必要である。そのために、ディスプレイ用光学フィルタには、例えば、透明フィルム上の銅箔等の層を網状にエッチング加工し、開口部を設けたメッシュ状の金属導電層からなる電磁波シールド層が形成されたもの等が知られている。
【０００５】
電子ディスプレイ表面は傷が付くと視認性が低下するため、ディスプレイ用光学フィルタには、耐傷付き性を付与するためのハードコート層がさらに用いられている。また、ディスプレイ前面に外光が差し込んだ場合、外光の反射によるコントラスト低下や像の映り込みによって、視認性の低下を招く恐れがある。そこで、光学干渉の原理を用いて反射率を低減するための反射防止層を設置するなど種々の対策がなされている。
【０００６】
従来のディスプレイ用光学フィルタでは、上述した各層を積層一体化させ、電磁波シールド性、反射防止性及び耐傷付き性を兼ね備えたディスプレイ用複合機能フィルタとして用いられている。また、電磁波シールド層における電磁波シールド性を良好なものとするために、電磁波シールド層を電子ディスプレイ本体にアース（接地）する必要がある。そのため、ディスプレイ用光学フィルタからメッシュ状の金属導電層を外部にはみ出させ、ディスプレイ用光学フィルタの裏側に折り込ませてアースするか、電磁波シールド層に接触するように導電性粘着テープを挟み込むなどの手段が用いられている。
【０００７】
ディスプレイ用光学フィルタにおける各層の積層順序は、ディスプレイ用光学フィルタの用途及び機能などを考慮して決定される。しかしながら、透明フィルムの一方の面に電磁波シールド層を設け、他方の面にハードコート層及び反射防止層を設け、電磁波シールド層接地側が電子ディスプレイ本体側となるように配置される構成を有するディスプレイ用光学フィルタでは、電子ディスプレイ本体側に電磁波シールド層が配置されるため構造上、アースが取り難くなる。
【０００８】
そこで、ディスプレイ用光学フィルタでは、透明フィルム／電磁波シールド層／ハードコート層／反射防止層などの積層順序とし、透明フィルムの電磁波シールド層が形成されていない面を電子ディスプレイ本体側に配置するのが好ましい（特許文献１）。
【０００９】
このような従来のディスプレイ用光学フィルタを製造するには、所定のサイズに裁断した透明フィルム上に、メッシュ状の金属導電層、ハードコート層及び反射防止層などの各層を順次、形成する方法などが用いられている。
【００１０】
【特許文献１】特開平１１−３３７７０２号公報
【発明の開示】
【発明が解決しようとする課題】
【００１１】
近年、電子ディスプレイが著しく普及するとともに大画面化が主流となってとなってきている一方で、コストダウンへの要求が強まっている。したがって、ディスプレイ用光学フィルタについてもコストダウンを図るために、生産性の向上が必要とされている。しかしながら、ディスプレイ用光学フィルタの製造方法は、上述の通り、枚葉化した複数の透明フィルム上にメッシュ状の金属導電層、ハードコート層及び反射防止層をそれぞれ形成する手段を用いるため、製造工程が複雑となるだけでなく印刷速度又は塗工速度も遅くなり、生産性を向上させるには限界があった。
【００１２】
そこで、本発明の目的は、製造工程を簡略化することによって優れた生産性を有するディスプレイ用光学フィルタの製造方法を提供することである。
【００１３】
さらに、本発明は、ディスプレイ用光学フィルタを巻き取ることにより得られるディスプレイ用光学フィルタロールを提供することを目的とする。
【課題を解決するための手段】
【００１４】
本発明者等は、上記課題に鑑み種々の検討を行った結果、連続的に形成されたメッシュ状の金属導電層を有する長尺状の透明フィルムを用い、前記透明フィルムを裁断せずに、透明フィルム上のメッシュ状の金属導電層上に、ハードコート層を間欠塗工により形成した後、前記ハードコート層上に反射防止層を形成することによって上記課題を解決できることを見出した。
【００１５】
すなわち、本発明は、表面にメッシュ状の金属導電層が形成された長尺状の透明フィルムの走行下、前記金属導電層上にハードコート層形成用塗工液を間欠塗工することにより、走行方向に間欠的に且つ走行方向における両端部に前記金属導電層が帯状に露出するようにハードコート層を形成する工程と、
前記ハードコート層と前記ハードコート層の間に露出している金属導電層とを被覆するように、反射防止層形成用塗工液を連続塗工することにより反射防止層を形成する工程を有するディスプレイ用光学フィルタの製造方法により上記課題を解決する。
【００１６】
以下、本発明の製造方法の好ましい態様を列記する。
【００１７】
（１）前記間欠塗工を、ダイコート法を用いて行う。
【００１８】
（２）前記間欠塗工を、前記透明フィルムを１〜１００ｃｍ／秒の速度で走行させながら行う。
【００１９】
（３）前記ハードコート層形成用塗工液が、２５℃において３〜３５ｍＰａ・ｓの粘度を有する。
【００２０】
（４）前記ハードコート層形成用塗工液が、紫外線硬化性塗工液である。
【００２１】
（５）前記ハードコート層形成用塗工液を間欠塗工した後、紫外線を照射する。
【００２２】
（６）前記帯状に露出させた金属導電層の幅を、２〜５０ｍｍとする。
【００２３】
（７）前記ハードコート層間に露出させた金属導電層の幅を、２〜５０ｍｍとする。
【００２４】
（８）前記連続塗工を、前記透明フィルムを１〜２００ｃｍ／秒の速度で走行させながら行う。
【００２５】
（９）前記反射防止層形成用塗工液が、２５℃において３〜３５ｍＰａ・ｓの粘度を有する。
【００２６】
（１０）前記反射防止層形成用塗工液が、紫外線硬化性塗工液である。
【００２７】
（１１）前記反射防止層形成用塗工液を間欠塗工した後、紫外線を照射する。
【００２８】
（１２）前記金属導電層が、５〜５０μｍの線幅を有し、開口率が７０〜９５％である。
【００２９】
（１３）前記金属導電層の厚さが、前記ハードコート層及び前記反射防止層の合計の厚さよりも薄い。
【００３０】
（１４）前記金属導電層の厚さが、０．１〜１０μｍである。
【発明の効果】
【００３１】
本発明の方法によれば、好ましくはロール・トゥー・ロール（Ｒｏｌｌ  ｔｏ  Ｒｏｌｌ）方式を用いることにより、製造工程を簡略化でき、製造が容易で生産性に優れるディスプレイ用光学フィルタを製造することが可能となる。また、本発明により得られるディスプレイ用光学フィルタは、ハードコート層の間において反射防止層により被覆されたメッシュ状の金属導電層と、帯状に露出されたメッシュ状の金属導電層とにより、電子ディスプレイ本体への接地を容易に行うことが可能となる。
【発明を実施するための最良の形態】
【００３２】
以下に、本発明の実施形態を、図面を参照しながら説明する。図１は、本発明のディスプレイ用光学フィルタの製造方法の好適な一実施形態を示す説明図である。なお、本発明の製造方法が図１に示す方法に限定されるわけではない。
【００３３】
本発明のディスプレイ用光学フィルタの製造方法は、まず、表面にメッシュ状の金属導電層が形成された長尺状の透明フィルムの走行下、前記金属導電層上にハードコート層形成用塗工液を間欠塗工することにより、ハードコート層を間欠的に形成する工程を実施する。長尺状の透明フィルムを走行させるには、例えば、図１に示すように、ロール・トゥー・ロール方式などを用いて行うことができる。
【００３４】
すなわち、本発明の方法では、まず、表面にメッシュ状の金属導電層（図示せず）が形成された長尺状の透明フィルム１０１を巻き取ったロール１００から透明フィルム１０１を引き出し、透明フィルム１０１の走行下、メッシュ状の金属導電層上にハードコート層形成用塗工液を塗工装置１１０により間欠塗工することでハードコート層１０３を間欠的に形成する工程を実施する（図１（ａ））。その後、前記ハードコート層１０３が形成された金属導電層を有する透明フィルムを巻き取ったロール１０５から透明フィルム１０６を引き出し、透明フィルム１０６の走行下に、反射防止層形成用塗工液を塗工装置１２０による連続塗工により、前記ハードコート層１０３と、前記ハードコート層１０３の間に露出する電磁波シールド層との上に反射防止層１０４を形成する（図１（ｂ））。
【００３５】
このような本発明の方法によれば、所定の長さを有する金属導電層が形成された透明フィルムを枚葉化する前に、ハードコート層及び反射防止層を形成するため、従来の枚葉塗工法に比べて生産性を非常に高く向上させることができる。
【００３６】
また、本発明の方法では、メッシュ状の金属導電層上にハードコート層及び反射防止層を間欠塗工する際に塗工部位を調整することによって、走行方向（矢印ａ）に間欠的に形成されたハードコート層の間と、前記透明フィルムの走行方向の両端部とに前記金属導電層を露出させ、さらに、このようにハードコート層間に露出された金属導電層及びハードコート層上に反射防止層を形成する。このような塗工部位の調整は、間欠塗工及び連続塗工時に容易且つ高精度で行うことができる。
【００３７】
このようにして得られたディスプレイ用光学フィルタの上面図を図３（ａ）に示し、図３（ａ）のＡＡ'における断面図を図３（ｂ）に示す。なお、図３（ａ）の反射防止層３０４における破線は、反射防止層３０４の下層に形成されたハードコート層３０３の縁部を示す。本発明の方法により得られたディスプレイ用光学フィルタは、図３に示すように、所定の長さを有する透明フィルム３０１上に、ハードコート層３０３とハードコート層３０３間の露出している金属導電層３０２とを被覆するように反射防止層３０４が形成された構成を有する。
【００３８】
ハードコード層３０３は十分な耐傷付き性を得るためには所定の厚さが必要であるが、これに対して反射防止層３０４は一般的に厚さが非常に薄く、金属導電層３０２上に反射防止層３０４が形成されていても前記反射防止層３０４を介して金属導電層３０２を電子ディスプレイ本体に接地することができる。したがって、図３に示すような本発明の方法により得られるディスプレイ用光学フィルタは、反射防止層３０４によって被覆されたメッシュ状の金属導電層３０２と、帯状に露出するメッシュ状の金属導電層３０２とによって、メッシュ状の金属導電層を折り曲げたり露出させたりする特別な接地作業を必要とせず、電子ディスプレイ本体にアースを設置することが可能となる。
【００３９】
以下、本発明の方法について、順を追ってより詳細に説明する。
【００４０】
（ハードコート層）
本発明の方法では、まず、表面にメッシュ状の金属導電層が形成された長尺状の透明フィルムの走行下、前記金属導電層上にハードコート層形成用塗工液を間欠塗工することにより、走行方向に間欠的に且つ走行方向における両端部に前記金属導電層が帯状に露出するようにハードコート層を形成する工程を実施する。
【００４１】
前記間欠塗工は、例えば、メッシュ状の金属導電層上の所定の区間にハードコート層形成用塗工液を塗工した後、所定の区間には一切、塗工せず、この塗工区間と無塗工区間とを繰り返すことにより行われる。このように間欠塗工によれば、走行方向に間欠的に形成されたハードコート層の間に金属導電層を露出させることが容易且つ高精度でできる。さらに、間欠塗工時にハードコート層の幅方向の塗工区間を調整することによって、前記透明フィルムの走行方向の両端部にも金属導電層が露出している区間を容易に且つ高精度で形成することができる。
【００４２】
前記ハードコート層としては、アクリル樹脂、エポキシ樹脂、ウレタン樹脂、シリコン樹脂などの熱硬化性樹脂、紫外線硬化性樹脂を含む層が挙げられる。なお、本発明において、ハードコート層とは、ＪＩＳ５６００−５−４（１９９９）で規定される鉛筆硬度試験でＨ以上の硬度を有するものをいう。
【００４３】
前記ハードコート層を形成するには、前記樹脂または前記樹脂のモノマーもしくはオリゴマーの他、必要に応じて、無機系帯電防止粒子、光重合開始剤などの反応開始剤及びトルエンなどの溶剤等を含むハードコート層形成用塗工液を間欠塗工する方法が用いられる。その後、加熱、電子線または紫外線の照射により硬化させるのが好ましい。また、加熱、電子線または紫外線の照射により硬化させる場合には、後述する反射防止層の硬化と同時に行っても良い。
【００４４】
前記塗工液を間欠塗工するには、従来公知の方法を用いて行えばよい。具体的には、ディッピング、バーコート、ブレードコート、ナイフコート、リバースロールコート、グラビアロールコート、スクイズコート、カーテンコート、スプレイコート、ダイコートなどの方法が用いられる。なかでも、幅方向の均一性や、塗布面の平滑性に優れることから、ダイコート法を用いるのが好ましい。ダイコート法としてより具体的には、スロットダイ、バキューム式スロットダイなどが好ましい。
【００４５】
前記間欠塗工は、前記透明フィルムを１〜１００ｃｍ／秒、特に８〜３０ｃｍ／秒の走行速度で引き出しながら行うのが好ましい。これにより、間欠塗工時に均一な厚さを有するハードコート層を所望の位置に精度よく塗工することができ、表面平滑性に優れるディスプレイ用光学フィルタを作製することが可能となる。
【００４６】
前記ハードコート層形成用塗工液の粘度は、２５℃において、３〜３５ｍＰａ・ｓ、特に３〜２０ｍＰａ・ｓとするのが好ましい。これにより、間欠塗工時に均一な厚さを有するハードコート層を所望の位置に精度よく塗工することができ、表面平滑性に優れるディスプレイ用光学フィルタを作製することが可能となる。
【００４７】
また、ハードコート層を形成するために用いられる前記塗工液における各材料を以下に詳述する。
【００４８】
ハードコート層に用いられる樹脂のうち、熱硬化性樹脂としては、フェノール樹脂、レゾルシノール樹脂、尿素樹脂、メラミン樹脂、エポキシ樹脂、アクリル樹脂、ウレタン樹脂、フラン樹脂、シリコン樹脂などを挙げることができる。
【００４９】
また、紫外線硬化性樹脂（モノマー、オリゴマー）としては、例えば、２−ヒドロキシエチル（メタ）アクリレート、２−ヒドロキシプロピル（メタ）アクリレート、４−ヒドロキシブチル（メタ）アクリレート、２−エチルヘキシルポリエトキシ（メタ）アクリレート、ベンジル（メタ）アクリレート、イソボルニル（メタ）アクリレート、フェニルオキシエチル（メタ）アクリレート、トリシクロデカンモノ（メタ）アクリレート、ジシクロペンテニルオキシエチル（メタ）アクリレート、テトラヒドロフルフリル（メタ）アクリレート、アクリロイルモルホリン、Ｎ−ビニルカプロラクタム、２−ヒドロキシ−３−フェニルオキシプロピル（メタ）アクリレート、ｏ−フェニルフェニルオキシエチル（メタ）アクリレート、ネオペンチルグリコールジ（メタ）アクリレート、ネオペンチルグリコールジプロポキシジ（メタ）アクリレート、ヒドロキシピバリン酸ネオペンチルグリコールジ（メタ）アクリレート、トリシクロデカンジメチロールジ（メタ）アクリレート、１，６−ヘキサンジオールジ（メタ）アクリレート、ノナンジオールジ（メタ）アクリレート、トリメチロールプロパントリ（メタ）アクリレート、ペンタエリスリトールトリ（メタ）アクリレート、ペンタエリスリトールテトラ（メタ）アクリレート、トリス〔（メタ）アクリロキシエチル〕イソシアヌレート、ジトリメチロールプロパンテトラ（メタ）アクリレート等の（メタ）アクリレートモノマー類；ポリオール化合物（例えば、エチレングリコール、プロピレングリコール、ネオペンチルグリコール、１，６−ヘキサンジオール、３−メチル−１，５−ペンタンジオール、１，９−ノナンジオール、２−エチル−２−ブチル−１，３−プロパンジオール、トリメチロールプロパン、ジエチレングリコール、ジプロピレングリコール、ポリプロピレングリコール、１，４−ジメチロールシクロヘキサン、ビスフェノールＡポリエトキシジオール、ポリテトラメチレングリコール等のポリオール類、前記ポリオール類とコハク酸、マレイン酸、イタコン酸、アジピン酸、水添ダイマー酸、フタル酸、イソフタル酸、テレフタル酸等の多塩基酸又はこれらの酸無水物類との反応物であるポリエステルポリオール類、前記ポリオール類とε−カプロラクトンとの反応物であるポリカプロラクトンポリオール類、前記ポリオール類と前記、多塩基酸又はこれらの酸無水物類のε−カプロラクトンとの反応物、ポリカーボネートポリオール、ポリマーポリオール等）と有機ポリイソシアネート（例えば、トリレンジイソシアネート、イソホロンジイソシアネート、キシリレンジイソシアネート、ジフェニルメタン−４，４′−ジイソシアネート、ジシクロペンタニルジイソシアネート、ヘキサメチレンジイソシアネート、２，４，４′−トリメチルヘキサメチレンジイソシアネート、２，２′−４−トリメチルヘキサメチレンジイソシアネート等）と水酸基含有（メタ）アクリレート（例えば、２−ヒドロキシエチル（メタ）アクリレート、２−ヒドロキシプロピル（メタ）アクリレート、４−ヒドロキシブチル（メタ）アクリレート、２−ヒドロキシ−３−フェニルオキシプロピル（メタ）アクリレート、シクロヘキサン−１，４−ジメチロールモノ（メタ）��クリレート、ペンタエリスリトールトリ（メタ）アクリレート、ペンタエリスリトールペンタ（メタ）アクリレート、ジペンタエリスリトールヘキサ（メタ）アクリレート、グリセリンジ（メタ）アクリレート等）の反応物であるポリウレタン（メタ）アクリレート、ビスフェノールＡ型エポキシ樹脂、ビスフェノールＦ型エポキシ樹脂等のビスフェノール型エポキシ樹脂と（メタ）アクリル酸の反応物であるビスフェノール型エポキシ（メタ）アクリレート等の（メタ）アクリレートオリゴマー類等を挙げることができる。これら化合物は１種又は２種以上、混合して使用することができる。これらの紫外線硬化性樹脂を、熱重合開始剤とともに用いて熱硬化性樹脂として使用してもよい。
【００５０】
本発明の方法において使用するハードコート層形成用塗工液は、間欠塗工後、紫外線を照射するのが好ましい。これにより塗工したハードコート層形成用塗工液を硬化させることで、透明フィルムとの密着性や耐傷付き性に優れるハードコート層とすることができる。したがって、前記ハードコート層形成用塗工液は、紫外線硬化性塗工液であるのが好ましい。
【００５１】
前記ハードコート層形成用塗工液を紫外線硬化性塗工液とするには、ハードコート層形成用塗工液が上記紫外線硬化性樹脂（モノマー、オリゴマー）を含むのが好ましい。また、上記の紫外線硬化性樹脂（モノマー、オリゴマー）の内、ペンタエリスリトールトリ（メタ）アクリレート、ペンタエリスリトールペンタ（メタ）アクリレート、ジペンタエリスリトールヘキサ（メタ）アクリレート等の硬質の多官能モノマーを主に使用することが好ましい。
【００５２】
ハードコート層は、ディスプレイ表面への埃の付着による視認性の低下を防止するため、無機系帯電防止粒子をさらに含んでいてもよい。前記無機系帯電防止粒子としては、スズドープ酸化インジウム（ＩＴＯ）、アンチモンドープ酸化スズ（ＡＴＯ）、フッ素ドープ酸化スズ（ＦＴＯ）、リンドープ酸化スズ（ＰＴＯ）、アンチモン酸亜鉛、インジウムドープ酸化亜鉛、酸化ルテニウム、酸化レニウム、酸化銀、酸化ニッケル、酸化銅、Ｓｂ2Ｏ3、ＳｂＯ2、Ｉｎ2Ｏ3、ＳｎＯ2、ＺｎＯ、ＡｌをドープしたＺｎＯ、ＴｉＯ2などが挙げられる。
【００５３】
ハードコート層における無機系帯電防止粒子の含有量は、上述した樹脂１００質量部に対して、０．００１〜１質量部とするのが好ましい。これによりハードコート層の透明性を低下させずに無機系帯電防止粒子を含有させることができる。
【００５４】
紫外線硬化性樹脂の光重合開始剤として、紫外線硬化性樹脂の性質に適した任意の化合物を使用することができる。例えば、２−ヒドロキシ−２−メチル−１−フェニルプロパン−１−オン、１−ヒドロキシシクロヘキシルフェニルケトン、２−メチル−１−（４−（メチルチオ）フェニル）−２−モルホリノプロパン−１などのアセトフェノン系、ベンジルジメチルケタールなどのベンゾイン系、ベンゾフェノン、４−フェニルベンゾフェノン、ヒドロキシベンゾフェノンなどのベンゾフェノン系、イソプロピルチオキサントン、２−４−ジエチルチオキサントンなどのチオキサントン系、その他特殊なものとしては、メチルフェニルグリオキシレートなどが使用できる。特に好ましくは、２−ヒドロキシ−２−メチル−１−フェニルプロパン−１−オン、１−ヒドロキシシクロヘキシルフェニルケトン、２−メチル−１−（４−（メチルチオ）フェニル）−２−モルホリノプロパン−１、ベンゾフェノン等が挙げられる。これら光重合開始剤は、必要に応じて、４−ジメチルアミノ安息香酸のごとき安息香酸系叉は、第３級アミン系などの公知慣用の光重合促進剤の１種または２種以上を任意の割合で混合して使用することができる。また、光重合開始剤のみの１種または２種以上の混合で使用することができる。特に１−ヒドロキシシクロヘキシルフェニルケトン(チバ・スペシャリティケミカルズ社製、イルガキュア１８４）が好ましい。
【００５５】
本発明の方法では、上述したハードコート層形成用塗工液を、間欠塗工した後、図１に示すようにハードコート層形成用紫外線照射装置１１１により紫外線を照射して硬化させる場合、光源としては、紫外〜可視領域に発光する多くのものが採用でき、例えば超高圧、高圧、低圧水銀灯、ケミカルランプ、キセノンランプ、ハロゲンランプ、マーキュリーハロゲンランプ、カーボンアーク灯、白熱灯、レーザー光等を挙げることができる。照射時間は、ランプの種類、光源の強さによって一概には決められないが、数秒〜数分程度である。また、硬化促進のために、予め積層体を４０〜１２０℃に加熱し、これに紫外線を照射してもよい。
【００５６】
本発明の方法において、メッシュ状の金属導電層上に形成されるハードコート層の形状は、ディスプレイ用光学フィルタの用途に合わせて決定すればよいが、矩形状であるのが好ましい。前記ハードコート層の硬化後の厚さは、０．１〜１００μｍ程度とするのが好ましい。また、前記ハードコート層の屈折率は、１．４８〜１．５５程度とするのが好ましい。
【００５７】
ハードコート層の間に露出させる金属導電層の幅、すなわち図３（ａ）におけるＬ1の長さは、好ましくは２〜５０ｍｍ、より好ましくは５〜２０ｍｍとするのが好ましい。これによりディスプレイ用光学フィルタを電子ディスプレイ本体へアースを確実に行うことができる。
【００５８】
また、前記透明フィルムの走行方向の両端部に帯状に露出させるハードコート層の幅、すなわち図３（ａ）におけるＬ2の長さは、好ましくは２〜５０ｍｍ、より好ましくは５〜２０ｍｍとするのが好ましい。これによりディスプレイ用光学フィルタを電子ディスプレイ本体へアースを確実に行うことができる。
【００５９】
（反射防止層）
次に、本発明の方法では、前前記ハードコート層と前記ハードコート層の間に露出している金属導電層とを被覆するように、反射防止層形成用塗工液を連続塗工することにより反射防止層を形成する工程を実施する。
【００６０】
反射防止層は、ハードコート層よりも屈折率が低い低屈折率層が好ましく用いられる。
【００６１】
前記低屈折率層としては、化学蒸着（ＣＶＤ）および物理蒸着（ＰＶＤ）等の手段により形成された金属酸化物からなる透明薄膜を用いることも可能であるが、生産性の向上の観点から酸化物微粒子およびフッ素樹脂微粒子などの屈折率調整用微粒子を、ポリマー、好ましくは紫外線硬化性樹脂中に分散させた硬化層であるのが好ましい。
【００６２】
前記低屈折率層を形成するには、後記する各種成分を含む低屈折率層形成用塗工液を、連続塗工する方法が用いられる。連続塗工方法として、具体的には、ハードコート層において上述した方法と同様の方法が用いられる。その後、加熱、電子線または紫外線の照射により硬化させるのが好ましい。
【００６３】
低屈折率層を形成するために用いられる紫外線硬化性樹脂などの樹脂としては、ハードコート層において上述したのと同様のものが用いられる。
【００６４】
前記酸化物微粒子としては、ジルコニア、チタニア、酸化セレン、および酸化亜鉛が好ましく挙げられる。また、前記フッ素樹脂微粒子としては、ＦＥＴ（フルオロエチレン／プロピレン共重合体）、ＰＴＦＥ（ポリテトラフルオロエチレン）、ＥＴＦＥ（エチレン／テトラフルオロエチレン）、ＰＶＦ（ポリフッ化ビニル）、ＰＶＤ（ポリフッ化ビニリデン）などからなるものが挙げられる。
【００６５】
低屈折率層における屈折率調整用微粒子の平均粒子径は、１ｎｍ〜１μｍ、好ましくは５〜２００ｎｍとするのがよい。また、前記平均粒子径がこれらの範囲内であれば、屈折率調整用微粒子の添加によって、得られる光学フィルタの巻取性を向上させることができる。なかでも、中空シリカが特に好ましく挙げられる。中空シリカとしては、平均粒子径１０〜１００ｎｍ、好ましくは１０〜５０ｎｍ、比重０．５〜１．０、好ましくは０．８〜０．９のものが好ましい。
【００６６】
低屈折率層における屈折率調整用微粒子の含有量は、上述した紫外線硬化性樹脂などのバインダ樹脂１００質量部に対して、５〜９０重量部、好ましくは１０〜７０重量部とするのがよい。
【００６７】
前記低屈折率層の屈折率は、１．２０〜１．５０、特に１．３０〜１．５０とするのが好ましい。
【００６８】
反射防止層は、上述した低屈折率層のみからなってもよいが、低屈折率層の他に低屈折率層よりも低屈折が高い高屈折率層がさらに設けられてもよい。高屈折率層を形成するには、以下の導電性金属酸化物微粒子を用いる以外は低屈折率層と同様の方法が用いられる。
【００６９】
高屈折率層は、樹脂、好ましくは紫外線硬化性樹脂中に、スズドープ酸化インジウム（ＩＴＯ）、アンチモンドープ酸化スズ（ＡＴＯ）、フッ素ドープ酸化スズ（ＦＴＯ）、リンドープ酸化スズ（ＰＴＯ）、アンチモン酸亜鉛、インジウムドープ酸化亜鉛、酸化ルテニウム、酸化レニウム、酸化銀、酸化ニッケル、酸化銅、Ｓｂ2Ｏ3、ＳｂＯ2、Ｉｎ2Ｏ3、ＳｎＯ2、ＺｎＯ、ＡｌをドープしたＺｎＯ、ＴｉＯ2等の導電性金属酸化物微粒子（無機化合物）を屈折率調整用微粒子として分散させた層であるのが好ましい。
【００７０】
高屈折率層における金属酸化物微粒子の平均粒子径は、１０〜１００００ｎｍ、好ましくは１０〜５０ｎｍとするのがよい。
【００７１】
高屈折率層は、屈折率を１．６以上、特に１．６４以上としたものが好適である。
【００７２】
低屈折率層と高屈折率層とを有する反射防止層において、これらの積層順序及び積層数は特に制限されず目的に応じて決定すればよいが、生産性向上の観点から、ハードコート層上に高屈折率層及び低屈折率層がこの順で積層されてなる反射防止層が好ましい。この場合、低屈折率層の屈折率は、高屈折率層の屈折率よりも低い値とする。
【００７３】
なお、製造工程の簡略化及び材料費の削減の観点から、反射防止層は低屈折率層のみからなるのが好ましい。
【００７４】
反射防止層の厚さは、５００ｎｍ以下、好ましくは５０〜５００ｎｍ、特に５０〜２００ｎｍ程度とするのが好ましい。これにより、電子ディスプレイ本体への接地をより確実に行うことができる。また、反射防止層が高屈折率層及び低屈折率層の積層体からなる場合には、積層体全体の厚さを上記範囲内とするのが好ましい。
【００７５】
反射防止層を形成する際に、連続塗工は、前記透明フィルムを１〜２００ｃｍ／秒、特に１０〜３０ｃｍ／秒の走行速度で引き出しながら行うのが好ましい。これにより、連続塗工時に均一な厚さを有する反射防止層を所望の位置に精度よく塗工することができ、表面平滑性に優れるディスプレイ用光学フィルタを作製することが可能となる。
【００７６】
本発明において、上述した低屈折率層及び高屈折率層など反射防止層の形成のために用いられる塗工液（反射防止層形成用塗工液）の粘度は、２５℃において、３〜３５ｍＰａ・ｓ、特に３〜２０ｍＰａ・ｓとするのが好ましい。このような範囲内の粘度を有する塗工液によれば、間欠塗工時に均一な厚さを有する反射防止層を所望の位置に精度よく塗工することができ、表面平滑性に優れるディスプレイ用光学フィルタを作製することが可能となる。
【００７７】
本発明の方法において使用する反射防止層形成用塗工液は、連続塗工後、紫外線を照射するのが好ましい。これにより塗工した反射防止層形成用塗工液を硬化させることで、ハードコート層との密着性に優れる反射防止とすることができる。
【００７８】
したがって、前記反射防止層形成用塗工液は、紫外線硬化性塗工液であるのが好ましい。前記反射防止層形成用塗工液を紫外線硬化性塗工液とするには、反射防止層形成用塗工液が上記紫外線硬化性樹脂（モノマー、オリゴマー）を含むのが好ましい。また、上記の紫外線硬化性樹脂（モノマー、オリゴマー）の内、ペンタエリスリトールトリ（メタ）アクリレート、ペンタエリスリトールペンタ（メタ）アクリレート、ジペンタエリスリトールヘキサ（メタ）アクリレート等の硬質の多官能モノマーを主に使用することが好ましい。
【００７９】
また、上述した反射防止層形成用塗工液を、間欠塗工した後、図１に示すように反射防止層形成用紫外線照射装置１２１により紫外線を照射して硬化させる場合、光源として紫外〜可視領域に発光する多くのものが採用でき、具体的にはハードコート層において上述したのと同様な手段を用いることができる。
【００８０】
本発明の方法では、メッシュ状の金属導電層上にハードコート層及び反射防止層を形成する際に少なくとも一部にロール・トゥー・ロール方式を用いるのが好ましい。例えば、図１に示すように、透明フィルム上の金属導電層にハードコート層１０３を形成した後、透明フィルムを巻き取ってロール１０５とし（図１（ａ））、このロール１０５から再度、透明フィルム１０６を引き出してハードコート層１０３上に反射防止層１０４を形成する（図１（ｂ））方法などが用いられる。
【００８１】
このようにロール・トゥー・ロール方式を用いて行う場合、ハードコート層を形成する工程と、反射防止層を形成する工程とは別々に行ってもよいが、これらの工程を連続させて行ってもよい。例えば、ロール・トゥー・ロール方式は、前記方法に限定されず、図２に示すように、透明フィルム２０１上の金属導電層（図示せず）にハードコート層２０３を形成した後、透明フィルム２０１を巻き取らずに続けて、ハードコート層２０３上に反射防止層２０４を形成する方法も用いられる。
【００８２】
（メッシュ状の金属導電層）
本発明の方法では、上述したハードコート層及び反射防止層は、透明フィルム上に好ましくは連続的に形成されたメッシュ状の金属導電層上に形成される。前記メッシュ状の金属導電層としては、（１）金属繊維及び金属被覆有機繊維の金属をメッシュ状にしたもの、（２）透明フィルム上の銅箔等の金属箔をエッチング加工し、開口部を設けてメッシュ状にしたもの、（３）透明フィルム上に導電性インクをメッシュ状に印刷したもの（例、金属粒子含有樹脂層）などを挙げることができる。
【００８３】
連続的に形成されたメッシュ状の金属導電層を有する透明フィルムのロールは、市販されているものを直接、用いてもよい他、ハードコート層及び反射防止層を形成する工程に先立って、透明フィルム上に連続的にメッシュ状の金属導電層を作製したものを巻き取る工程を行うことにより得られたロールを用いることもできる。
【００８４】
前記（１）の金属導電層を透明フィルム上に作製する場合、金属繊維及び金属被覆有機繊維の金属を網状にしたものを別途、作製した後に、前記透明フィルム上に加熱加圧する手段などが用いられる。
【００８５】
前記（１）の金属導電層を構成する金属繊維及び金属被覆有機繊維の金属としては、銅、ステンレス、アルミニウム、ニッケル、チタン、タングステン、錫、鉛、鉄、銀、炭素或いはこれらの合金、好ましくは銅、ステンレス、ニッケルが用いられる。金属被覆有機繊維の有機材料としては、ポリエステル、ナイロン、塩化ビニリデン、アラミド、ビニロン、セルロース等が用いられる。
【００８６】
前記（２）の金属導電層の場合、金属箔の金属としては、銅、ステンレス、アルミニウム、ニッケル、鉄、真鍮、或いはこれらの合金、好ましくは銅、ステンレス、アルミニウムが用いられる。
【００８７】
金属箔は一般的に気相成膜法により形成される。その形成方法としては、特に制限はないが、スパッタリング、イオンプレーティング、電子ビーム蒸着、真空蒸着、化学蒸着等の気相製膜法や、印刷、塗工等が挙げることができるが、気相成膜法（スパッタリング、イオンプレーティング、電子ビーム蒸着、真空蒸着、化学蒸着）が好ましい。
【００８８】
前記（３）の金属導電層の場合には、次のような導電性インキを用い、スクリーン印刷法、インクジェット印刷法、静電印刷法等により透明フィルムの表面に連続的に印刷することにより作製できる。
【００８９】
具体的には、粒径１００μｍ以下のカーボンブラック粒子、或いは銅、アルミニウム、ニッケル等の金属又は合金の粒子等の導電性粒子を５０〜９０重量％濃度でＰＭＭＡ、ポリ酢酸ビニル、エポキシ樹脂等のバインダ樹脂に分散させたものである。このインクは、トルエン、キシレン、塩化メチレン、水等の溶媒に適当な濃度に希釈または分散させて透明フィルムの板面に印刷により塗布し、その後、必要に応じ室温〜１２０℃で乾燥させ透明フィルム上に塗着させる。上記と同様の導電性材料の粒子をバインダ樹脂で覆った粒子を静電印刷法により直接塗布し熱等で固着させる方法も用いられる。塗着後、必要に応じて乾燥し、紫外線を照射することにより得られる。
【００９０】
前記導電性粒子を構成する無機化合物としては、例えば、アルミニウム、ニッケル、インジウム、クロム、金、バナジウム、スズ、カドミウム、銀、プラチナ、銅、チタン、コバルト、鉛等の金属、合金；或いはＩＴＯ、酸化インジウム、酸化スズ、酸化亜鉛、酸化インジウム−酸化スズ（ＩＴＯ、いわゆるインジウムドープ酸化スズ）、酸化スズ−酸化アンチモン（ＡＴＯ、いわゆるアンチモンドープ酸化スズ）、酸化亜鉛−酸化アルミニウム（ＺＡＯ；いわゆるアルミニウムドープ酸化亜鉛）等の導電性酸化物等を挙げることができる。特に、ＩＴＯが好ましい。平均粒径は１０〜１００００ｎｍ、特に１０〜５０ｎｍが好ましい。
【００９１】
前記バインダ樹脂としては、アクリル樹脂、ポリエステル樹脂、エポキシ樹脂、ウレタン樹脂、フェノール樹脂、マレイン酸樹脂、メラミン樹脂、ユリア樹脂、ポリイミド樹脂、含ケイ素樹脂等を挙げることができる。さらに、これらの樹脂のうち熱硬化性樹脂であることが好ましい。
【００９２】
上述した（１）〜（３）の金属導電層の他にも、（４）透明フィルム上に、溶剤に対して可溶な材料によってドットを形成した後、溶剤に対して不溶な導電材料からなる導電材料層を形成し、フィルム面を溶剤と接触させてドット及びドット上の導電材料層を除去することによりメッシュ状にした金属導電層などを用いることもできる。これは、例えば、特開２００１−３３２８８９号公報に開示された方法を用いて実施することができる。
【００９３】
メッシュ状の金属導電層のメッシュパターン印刷の形状には特に制限はなく、例えば四角形の開口部が形成された格子状の印刷膜や、円形、六角形、三角形又は楕円形の開口部が形成されたパンチングメタル状の印刷膜等が挙げられる。また、開口部は規則的に並んだものに限らず、ランダムパターンとしても良い。
【００９４】
また、金属導電層のメッシュとしては、５〜５０μｍの線幅を有し、開口率７０〜９５％のものが好ましい。より好ましい線幅は５〜４０μｍ、開口率は７５〜９０％である。このようなメッシュ状の金属導電層であれば、電磁波シールド性及び光透過性に優れ、間欠塗工によりハードコート層及び金属導電層を形成しても凹凸の発生が抑制されたディスプレイ用光学フィルタを形成することができる。
【００９５】
なお、導電性メッシュの開口率とは、当該導電性メッシュの投影面積における開口部分が占める面積割合を言う。
【００９６】
ディスプレイ用光学フィルタは、電子ディスプレイ表面の意匠性及び視認性を向上させるために表面が平滑であるのが好ましい。したがって、本発明の方法において、金属導電層の厚さを、ハードコート層及び反射防止層の合計の厚さよりも薄くするのが好ましい。これにより、高い透明性を確保しつつ、凹凸の発生が抑制された平滑性に優れるディスプレイ用光学フィルタを得ることができる。
【００９７】
また、ディスプレイ用光学フィルタの表面の平滑性を向上させる観点から、金属導電層の厚さを、０．１〜１０μｍ、好ましくは０．５〜８μｍ、特に好ましくは０．５〜５μｍとするのがよい。これにより、ディスプレイ用光学フィルタの表面の優れた平滑性を確保するとともに、ディスプレイ用光学フィルタを巻き取る際にクラック、巻ぐせやシワの発生を抑制することができる。
【００９８】
本発明の方法では、透明フィルム上に作製したメッシュ状の金属導電層をさらに低い抵抗値にして、電磁波シールド効果を向上させたい場合は、メッシュ状の金属導電層上に金属メッキ層を形成することが好ましい。
【００９９】
金属メッキ層は、公知の電解メッキ法、無電解メッキ法により形成することができる。メッキに使用される金属としては、一般に銅、銅合金、ニッケル、銀、金、亜鉛又はスズ等を使用することが可能であり、これらは単独で使用しても、２種以上の合金として使用しても良い。好ましくは銅、銅合金、銀、又はニッケルであり、特に経済性、導電性の点から、銅又は銅合金を使用することが好ましい。
【０１００】
また、メッシュ状の金属導電層には防眩性能を付与させても良い。そのため、本発明の方法では、金属導電層に黒化処理を行う工程により、金属導電層の表面に黒化処理層を設けることにより行っても良い。例えば、金属導電層の酸化処理、硫化処理、クロム合金等の黒色メッキ、又は黒もしくは暗色系のインクの塗布等により行うことができる。なかでも、黒化処理としては、酸化処理及び硫化処理が好ましい。
【０１０１】
前記黒化処理として酸化処理を行う場合には、黒化処理液として、一般には次亜塩素酸塩と水酸化ナトリウムの混合水溶液、亜塩素酸塩と水酸化ナトリウムの混合水溶液、ペルオキソ二硫酸と水酸化ナトリウムの混合水溶液等を使用することが可能であり、特に経済性の点から、次亜塩素酸塩と水酸化ナトリウムの混合水溶液、又は亜塩素酸塩と水酸化ナトリウムの混合水溶液を使用することが好ましい。
【０１０２】
前記黒化処理として硫化処理を行う場合には、黒化処理液として、一般には硫化カリウム、硫化バリウム及び硫化アンモニウム等の水溶液を使用することが可能であり、好ましくは、硫化カリウム及び硫化アンモニウムであり、特に低温で使用可能である点から、硫化アンモニウムを使用することが好ましい。
【０１０３】
黒化処理層の厚さは、特に制限されないが、０．０１〜１μｍ、好ましくは０．０１〜０．５μｍとするのがよい。前記厚さが、０．０１μｍ未満であると、光の防眩効果が充分でない恐れがあり、１μｍを超えると、斜視した際の見かけ上の開口率が低下する恐れがある。
【０１０４】
（透明フィルム）
上述したメッシュ状の金属導電層が形成される透明フィルムとしては、透明（「可視光に対して透明」を意味する。）であれば特に制限はないが、一般にプラスチックフィルムが使用される。例えば、ポリエステル｛例、ポリエチレンテレフタレート（ＰＥＴ）、ポリブチレンテレフタレート｝、ポリメチルメタクリレート（ＰＭＭＡ）、アクリル樹脂、ポリカーボネート（ＰＣ）、ポリスチレン、トリアセテート樹脂、ポリビニルアルコール、ポリ塩化ビニル、ポリ塩化ビニリデン、ポリエチレン、エチレン−酢酸ビニル共重合体、ポリビニルブチラール、金属イオン架橋エチレン−メタクリル酸共重合体、ポリウレタン、セロファン等を挙げることができる。これらの中でも、加工時の負荷（熱、溶剤、折り曲げ等）に対する耐性が高く、透明性が特に高い等の点で、ポリエチレンテレフタレート（ＰＥＴ）、ポリカーボネート（ＰＣ）、ポリメチルメタクリレート（ＰＭＭＡ）等が好ましい。特に、ＰＥＴが、加工性に優れているので好ましい。
【０１０５】
透明フィルムの厚さは、光学フィルタの用途等によっても異なるが、一般に１μｍ〜１０ｍｍ、１μｍ〜５ｍｍ、特に２５〜２５０μｍが好ましい。
【０１０６】
（透明粘着剤層）
本発明の方法では、透明フィルムのメッシュ状の金属導電層などが形成された面とは逆の面に透明粘着剤層を形成する工程をさらに有していてもよい。透明粘着剤層は、本発明のディスプレイ用光学フィルタを電子ディスプレイに接着するための層であり、接着機能を有する樹脂を含む層などが挙げられる。
【０１０７】
透明接着剤層を形成するには、前記樹脂の他、必要に応じて添加剤を混合し、押出機、ロール等で混練した後、カレンダー、ロール、Ｔダイ押出、インフレーション等の成膜法により所定の形状にシート成形したものを、透明フィルムに貼着すればよい。
【０１０８】
透明接着剤層に用いられる前記樹脂としては、例えば、ブチルアクリレート等から形成されたアクリル系粘着剤、ゴム系粘着剤、ＳＥＢＳ（スチレン／エチレン／ブチレン／スチレン）及びＳＢＳ（スチレン／ブタジエン／スチレン）等の熱可塑性エラストマー（ＴＰＥ）を主成分とするＴＰＥ系粘着剤及び接着剤等も用いることができる。
【０１０９】
透明粘着材層の厚さは、一般に５〜５００μｍ、特に１０〜１００μｍの範囲が好ましい。光学フィルタは、一般に上記粘着剤層をディスプレイのガラス板に加熱圧着することによる装備することができる。
【０１１０】
本発明の方法において、透明フィルム上にメッシュ状の金属導電層、ハードコート層及び反射防止層を形成した後は、透明フィルムを図３（ｂ）において点線で示すように、ハードコート層及び反射防止層の間で裁断して枚葉化することによって、ディスプレイ用光学フィルタとすることができる。
【０１１１】
ディスプレイ用光学フィルタにおいて、メッシュ状の金属導電層から反射防止層を介して電子ディスプレイ本体へ接地することが可能であるが、接地をより確実に行うために、金属導電層を被覆する前記反射防止層上に、導電性材料含有粘着剤を塗工してもよい。これにより、電子ディスプレイ本体への接地をより確実にすることができ、電磁波シールド性を向上させることができる。前記導電性材料含有粘着剤の塗工は、透明フィルム上にメッシュ状の金属導電層、ハードコート層及び反射防止層を形成した後、前記透明フィルムを裁断後に行ってもよいが、裁断前に行うのが好ましい。
【０１１２】
導電材料含有接着剤は、導電性材料を合成樹脂、及び適宜有機溶剤中に分散させたものである。
【０１１３】
前記導電性材料としては、銅、銀、ニッケル等の金属粉体、このような金属で被覆された樹脂又はセラミック粉体等を使用することができる。また、その形状についても特に制限はなく、りん片状、樹枝状、粒状、ペレット状などの任意の形状をとることができる。導電性材料の平均粒径は０．００１〜１００μｍ、特に０．０１〜５０μｍであることが好ましい。
【０１１４】
前記合成樹脂としては、アクリル樹脂、ポリエステル樹脂、エポキシ樹脂、アクリルウレタン樹脂が好ましく、特にアクリル樹脂、ポリエステル樹脂などの合成樹脂が好ましい。合成樹脂は熱可塑性であっても、熱硬化性であってもよい。
【０１１５】
前記導電性材料の配合量は、導電性材料含有接着剤層を構成する全固形分に対して１０〜９５質量％、特に３０〜９０質量％が好ましい。このような配合量を規定することにより、導電性粒子の凝縮を防止して、良好な導電性を得ることができるようになる。
【０１１６】
ディスプレイ用光学フィルタにおいて導電性材料含有粘着剤を塗工する部位は、メッシュ状の金属導電層を被覆する反射防止層の少なくとも一部であればよいが、ハードコート層の長さ方向の端部間に形成された反射防止層の全面を被覆するように導電性材料含有粘着剤が塗工されるのが好ましい。
【０１１７】
導電性材料が分散した合成樹脂、及び必要に応じて有機溶剤を含む塗工液を塗工（塗布）した後は、常温〜１５０℃で１分〜５時間乾燥及び／又は硬化させるのが好ましい。導電性材料含有粘着剤を塗工する厚さは一般に５〜５００μｍ、特に１０〜２００μｍの範囲が好ましい。
【０１１８】
上記電極部形成用塗工液の市販品の例としては、ドータイトＸＡ−９０１５、ドータイトＸＥ−９０００、ドータイトＦＥ１０７、ドータイトＦＮ―１０１（以上藤倉化成（株）製）、ＥＣＭ−１００、ＶＩ７９０１（以上太陽インキ（株）製）、ＤＷ−１１４Ｌ−１、ＤＷ−２５０Ｈ−５（以上東洋紡（株）製）を使用することができる。
【０１１９】
また、裁断されたディスプレイ用光学フィルタにおいて、メッシュ状の金属導電層から反射防止層を介して電子ディスプレイ本体へ接地することが可能であるが、接地をより確実に行うために、金属導電層を被覆する前記反射防止層上に、導電性粘着テープを付着することもできる。
【０１２０】
導電性粘着テープは、金属箔の一方の面に、導電性材料含有接着剤の塗布層を設けたものなどが用いられる。導電材料含有接着剤は、導電性材料を合成樹脂、及び適宜有機溶剤中に分散させたものであり、上記したのと同様のものが用いられる。
【０１２１】
導電性粘着テープの基材となる金属箔としては、銅、銀、ニッケル、アルミニウム、ステンレス等の箔を用いることができ、その厚さは通常の場合、１〜１００μｍ程度とされる。
【０１２２】
導電性材料含有接着剤層は、この金属箔に、前記導電性材料、合成樹脂、及び適宜有機溶剤を所定の割合で均一に混合した導電性材料含有接着剤をロールコーター、ダイコーター、ナイフコーター、マイカバーコーター、フローコーター、スプレーコーター等により塗工することにより容易に形成することができる。導電性材料含有接着剤層の厚さは通常の場合５〜１００μｍ程度とされる。
【０１２３】
ディスプレイ用光学フィルタにおいて導電性粘着テープを接着する部位は、電子ディスプレイ本体へのアースの接地をより確実に行えるようにできれば特に制限されない。例えば、図４に示すように、金属箔４０８Ｂの一方の面に導電性材料含有接着剤層４０８Ａを有する導電性粘着テープの端部を反射防止層４０４で被覆されたメッシュ状の金属導電層４０２の少なくとも一部、好ましくは全領域を覆うようにして接着させ、導電性粘着テープの他端部を透明フィルム４０１の裏面に接着させるのが好ましい。これにより、電子ディスプレイ本体への接地を確実に行うことができる。
【０１２４】
本発明の方法では、上述の通りに金属導電層、ハードコート層及び反射防止層を形成された透明フィルムを、図１及び図２に示すように、裁断せずにロール状に巻き取ってディスプレイ用光学フィルタロール１０７、２０７とすることができる。このようなディスプレイ用光学フィルタロールは、ディスプレイ用光学フィルタを使用する際に、前記ロールからディスプレイ用光学フィルタを裁断して枚葉化すればよい。ディスプレイ用光学フィルタロールとすることにより、輸送時や保管時の取り扱い性を向上させることができる。
【０１２５】
また、金属導電層、ハードコート層及び反射防止層を形成された透明フィルムは、図１及び図２に示す実施形態に限定されず、ディスプレイ用光学フィルタロール１０７、２０７のようにロール状に巻き取らずに裁断して枚葉化することにより、ディスプレイ用光学フィルタとしてもよい。
【０１２６】
上述した本発明の方法により得られるディスプレイ用光学フィルタは、ディスプレイの画像表示ガラス板の表面に透明粘着層を介して貼り合わされて使用されるのが好ましい。ディスプレイとしては、表面電界型ディスプレイ（ＳＥＤ）を含む電界放出型ディスプレイ（ＦＥＤ）、液晶ディスプレイ（ＬＣＤ）、プラズマディスプレイパネル（ＰＤＰ）、ＥＬディスプレイ等のフラットパネルディスプレイ（ＦＰＤ）、及びＣＲＴディスプレイなどが挙げられる。
【実施例】
【０１２７】
以下、本発明を実施例により説明する。本発明は、以下の実施例により制限されるものではない。
【０１２８】
なお、以下において、各塗工液の粘度の測定は、Ｒ１００型粘度計（東機産業社製）を用いて、２５℃、コーンの回転数２０ｒｐｍの条件下で行った。
【０１２９】
（実施例１）
１．メッシュ状の金属導電層の作製
ポリビニルアルコール樹脂（分子量３０００）と硫酸バリウムの混合物（質量比  ポリビニルアルコール樹脂：硫酸バリウム＝２：１）を、水とメタノールの混合溶液（質量比  水：メタノール＝１：４）に溶解して、固形分量３０ｗｔ％のポリビニルアルコール樹脂塗工液（２５℃：粘度３０００ｍＰａ・ｓ）を調製した。この塗工液をインクとして用いて、ＰＥＴフィルムロール（ＰＥＴフィルム：長さ１００００ｍｍ、幅７８０ｍｍ、厚さ２５０μｍ）からＰＥＴフィルムを引き出し、グラビア印刷により正方形のドットを印刷した。これを乾燥後に銅を真空蒸着して、厚さ０．１μｍの銅層を得た。次いで、常温の水でドット部分を溶解除去し、水洗の後に乾燥して、メッシュ状の銅層（金属導電層；厚さ０．１μｍ）が形成された透明フィルムを巻芯に巻き取りロールとした。
【０１３０】
２．ハードコート層の作製
下記の配合；
ジルコニア（平均粒子径８０ｎｍ）                        ８０質量部
ジペンタエリスリトールヘキサアクリレート（ＤＰＨＡ）    ２０質量部
イルガキュア１８４（チバスペシャリティケミカル社製）      ４質量部
シクロヘキサノン                                      １００質量部
で各材料を混合して得た塗工液（２５℃：粘度５ｍＰａ・ｓ）を、金属導電層が形成された透明フィルムのロールから１７ｃｍ／秒の速度で透明フィルム引き出しながら、この透明フィルム上にダイコートを用いて、硬化後に長さ６００ｍｍ、幅５８０ｍｍ、厚さ１００μｍのハードコート層が得られるように塗布する塗布区間と、長さ１００ｍｍの無塗布区間とを繰り返して間欠塗工を行った。その後、８０℃、１分間、乾燥させた後、高圧水銀ランプにより２００ｍＪ／ｃｍ2の紫外線照射により硬化させ、金属導電層上にハードコート層を形成した。また、透明フィルムの走行方向の両端部には、それぞれ１０ｍｍの幅でメッシュ状の金属導電層を帯状に露出させた。
【０１３１】
３．低屈折率層の作製
ハードコート層の作製に続けて、下記の配合：
オプスターＪＮ−７２１２  （ＪＳＲ（株）製）              １００質量部
メチルエチルケトン                                        １１７質量部
メチルイソブチルケトン                                    １１７質量部
で各材料を混合して得た塗工液（２５℃：粘度１．５ｍＰａ・ｓ）を、ダイコートを用いてハードコート層と、ハードコート層間の長さ方向端部間に露出した電磁波シールド層との上に連続塗工した。なお、前記塗工液の塗布厚さは、硬化後のハードコート層の厚さが９０ｎｍとなるように調整した。その後、８０℃、１分間、乾燥させた後、高圧水銀ランプにより２００ｍＪ／ｃｍ2の紫外線照射により硬化させ、ハードコート層上に低屈折率層を形成した。これにより図３（ａ）及び図３(ｂ）に示すようなハードコート層及び低屈折率層（反射防止層）が形成されたディスプレイ用光学フィルタを得、その後、巻芯に巻き取ることにより、ディスプレイ用光学フィルタロールを得た。
【０１３２】
４．切断
ディスプレイ用光学フィルタロールからディスプレイ用光学フィルタを、引き出しながら、７００ｍｍの長さに切り出すことにより、ディスプレイ用光学フィルタを得た。
【図面の簡単な説明】
【０１３３】
【図１】本発明のディスプレイ用光学フィルタの製造方法の一例を示す説明図であり、図１（ａ）は透明フィルム上のメッシュ状の金属導電層上にハードコート層を形成する工程を示し、図１（ｂ）はハードコート層上に反射防止層を形成する工程を示す。
【図２】本発明のディスプレイ用光学フィルタの製造方法の一例を示す説明図である。
【図３】本発明の方法により得られたディスプレイ用光学フィルタの説明図であって、図３（ａ）はディスプレイ用光学フィルタの上面図を示し、図３（ｂ）はディスプレイ用光学フィルタの図３（ａ）のＡＡ'における断面図を示す。
【図４】本発明の方法により得られたディスプレイ用光学フィルタ（裁断後）の断面図を示す。
【符号の説明】
【０１３４】
１００、２００          透明フィルムロール、
１０１、３０１、４０１  透明フィルム、
３０２、４０２          メッシュ状の金属導電層、
１０３、２０３、３０３、４０３  ハードコート層、
１０４、２０４、３０４、４０４  反射防止層、
１０５                  ハードコート層が形成された電磁波シールド層を有する透明フ
ィルムロール、
１０５ｂ                ハードコート層が形成された電磁波シールド層を有する透明フ
ィルム、
１０６、２０６          光学フィルタロール
１１０、２２０          ハードコート層形成用塗工装置、
１１１、２２１          ハードコート層形成用紫外線照射装置、
１２０                  反射防止層形成用塗工装置、
１２１                  反射防止層形成用紫外線照射装置、
４０８Ａ                導電性材料含有接着剤層、
４０８Ｂ                金属箔、
矢印ａ                  透明フィルムの走行方向。
【図１】
2008197410.tif 000003
【図２】
2008197410.tif 000004
【図３】
2008197410.tif 000005
【図４】
2008197410.tif 000006